US 8 , 981 , 000 에 언급 된 바 와 같이 , 랜덤 화제 를 사용 하 면 10 % 미만 의 저 함량 블록 스타이렌 ( > 6 연속 단위 의 스타이렌 ) 을 가지 는 고함 량 바이닐 SSBR 을 생성 할 수 있 다 . 긴 블록 의 스타이렌 은 히스테리시스 를 악화 시킬 수 있 는 것 으로 보 고 되 어 있 으며 , 예 를 들 어 , S . Futamura 와 G . Day 는 카본 블랙 - 충전 화합물 에서 2 에서 7 % 로 블록 스타이렌 함량 을 증가 시킨 경우 60 ℃ 에서 탄젠트 델타 ( tan delta ) 가 약 18 % 으로 악화 됨 을 관찰 하 였 다 ( Kautschuk Gummi Kunststoffe , 1987 , 40 , No . 1 , 39 - 43 ) . 이 와 대조 적 으로 , 작 은 스타이렌 블록 을 혼입 하 면 특히 실리카 화합물 에 마모 및 인장 강도 를 개선 시킬 수 있 는 것 이 I . Hattori 등 에 의해 보 고 되 어 있 다 ( 143 rd Meeting of the Rubber Division of the ACS , Spring 1993 , paper 22 ) .